(57)【要約】  【課題】  優れた耐加水分解性と耐乾熱分解性を兼ね備え、特に工業用織物の少なくとも一部の構成素材として好適なポリエステル繊維の提供。  【解決手段】  ポリエステル以外の成分として、エチレンと１-オクテンとの共重合体０．３〜２０重量％、モノカルボジイミド化合物０．０１〜１．５重量％、ポリカルボジイミド化合物０〜３重量％およびフェノール系抗酸化剤を０〜２重量％含有するモノフィラメントを代表とするポリエステル繊維であって、カルボキシル末端基濃度が１０当量／ポリエステル繊維１０6ｇ以下であるポリエステル繊維、好ましくは各種工業用織物用ポリエステル繊維。【選択図】  なし【特許請求の範囲】
【請求項１】
ポリエステル以外の成分として、エチレンと１-オクテンとの共重合体０．３〜２０重量％、モノカルボジイミド化合物０．０１〜１．５重量％、ポリカルボジイミド化合物０〜３重量％およびフェノール系抗酸化剤を０〜２重量％含有するポリエステル繊維であって、カルボキシル末端基濃度が１０当量／ポリエステル繊維１０6ｇ以下であり、前記ポリカルボジイミド化合物が、このポリカルボジイミド化合物中の未反応のカルボジイミド基（Ｄ１）と、ポリエステルのカルボキシル末端基および／またはヒドロキシル末端基とが一部反応しているカルボジイミド基（Ｄ２）との合計［（Ｄ１）＋（Ｄ２）］で１分子中に５〜１００個のカルボジイミド基を含有することを特徴とするポリエステル繊維。
【請求項２】
前記エチレンと１-オクテンとの共重合体の、ＤＳＣ法（窒素ガス中、昇温速度１０℃／分）融点が５０℃以上、かつショアＡ硬度（ＡＳＴＭ Ｄ−２２４０に準拠）が７０以上であることを特徴とする請求項１記載のポリエステル繊維。
【請求項３】
前記モノカルボジイミド化合物が、Ｎ，Ｎ´−ジ−２，６−ジイソプロピルフェニルカルボジイミドであることを特徴とする請求項１または２記載のポリエステル繊維。
【請求項４】
前記ポリカルボジイミド化合物が、カルボジイミド基に対して、フェニル基のオルトの位置がイソプロピル基で置換された芳香族ポリカルボジイミド化合物であることを特徴とする請求項１〜３のいずれか１項記載のポリエステル繊維。
【請求項５】
前記ポリエステル繊維が含有するフェノール系抗酸化剤が、テトラキス−[メチレン−３−(３’，５’−ジ−ｔ−ブチル−４−ヒドロキシフェニル)プロピオネート]メタンであることを特徴とする請求項１〜４のいずれか１項記載のポリエステル繊維。
【請求項６】
モノフィラメントであることを特徴とする請求項１〜５のいずれか１項記載のポリエステル繊維。
【請求項７】
工業用織物の少なくとも一部の構成素材として使用されるためのものであることを特徴とする請求項１〜６のいずれか１項記載のポリエステル繊維。
【請求項８】
工業用織物が抄紙ドライヤーキャンバス、不織布の熱接着工程用ベルト織物および熱処理炉内搬送ベルト用織物から選ばれた少なくとも１種であることを特徴とする請求項７記載のポリエステル繊維。
【発明の詳細な説明】
【技術分野】
【０００１】
本発明は、耐加水分解性に優れると共に、耐乾熱分解性にも優れ、抄紙ドライヤーキャンバス、不織布の熱接着工程用ベルト織物および熱処理炉内搬送ベルト用織物を代表とする各種工業用織物の構成素材として有用なポリエステル繊維に関するものである。
【背景技術】
【０００２】
ポリエステル繊維は、優れた物性を有しているため、抄紙ドライヤーキャンバス、不織布の熱接着工程用ベルト織物、熱処理炉内搬送ベルト用織物およびタイヤコード用簾織物等の各種工業用織物の構成素材として広く使用されてきた。
【０００３】
しかしながら、ポリエステル繊維を高温・多湿など加水分解されやすい条件下で使用される用途、例えば抄紙ドライヤーキャンバスの構成素材として使用した場合は、使用中にポリエステル繊維が加水分解劣化により強度低下を起こすため、長期間の使用に耐えることが困難であった。
【０００４】
このようなポリエステル繊維の欠点である耐加水分解性を向上するために、従来から種々の提案がなされてきた。
【０００５】
例えば、ポリエチレン，ポリプロピレン，ポリブテン，ポリ−４−メチルペンテン１，ポリスチレンなどのポリオレフィンを特定量添加したポリエステルモノフィラメント（例えば、特許文献１参照）が知られているが、この技術で得られるモノフィラメント、例えばポリエチレンを添加したポリエチレンテレフタレート製モノフィラメントは、耐加水分解性向上効果が小さく実用的ではない。
【０００６】
また、カルボジイミド化合物を添加することによりポリエステルの耐加水分解性を向上せしめる方法が知られている。例えば、モノまたはビスカルボジイミド化合物を添加し、短時間で混練紡糸することにより未反応カルボジイミドを含有しないフィラメントを形成させる方法（例えば、特許文献２参照）、分子内に３個以上のカルボジイミド基を有するポリカルボジイミド化合物を添加する方法（例えば、特許文献３参照）、カルボキシル末端基がカルボジイミドとの反応でキャップされ、遊離のモノおよび／またはビスカルボジイミド化合物３０〜２００ｐｐｍと遊離のポリカルボジイミドまたはなお反応性を有するポリカルボジイミド基を含む反応生成物を少なくとも０．０２重量％含有するポリエステル繊維およびフィラメント（例えば、特許文献４参照）が提案されている。
【０００７】
さらに、特定量のリンを含むポリエステルに特定のカルボジイミド化合物を添加する工業用ポリエステルモノフィラメントの製造方法（例えば、特許文献５参照）、末端カルボキシル基濃度が１０当量／ポリエステル１０6ｇ以下であって、カルボジイミド化合物を未反応の状態で０．００５〜１．５重量％含有し、かつ弗素系重合体を０．０１〜３０重量％含有したポリエステルモノフィラメント（例えば、特許文献６参照）、未反応のモノカルボジイミド化合物（Ａ）を２３０ｐｐｍ〜１．５重量％含有し、未反応のポリカルボジイミド化合物および／またはポリエステルのカルボキシル末端基と一部反応し、かつ未反応のカルボジイミド基を有するポリカルボジイミド化合物（Ｂ）を０．０５〜１．５重量％含有するポリエステルモノフィラメント（例えば、特許文献７参照）、ポリマ成分が、末端カルボキシル基濃度が１０当量／１０6ｇ以下のポリエステル（Ａ）９９．８〜６０重量％と、フッ素原子を含有しない熱可塑性ポリマ（Ｂ）０．２〜４０重量％からなり、該ポリマ成分が未反応の状態のカルボジイミド化合物（Ｃ）を０．００５〜１．５重量％含有するポリエステルモノフィラメント（例えば、特許文献８参照）、シンジオタクチック構造などのポリスチレンと未反応の状態のモノカルボジイミド化合物およびポリカルボジイミド化合物とを特定量含有するポリエステル組成物からなるモノフィラメント（例えば、特許文献９参照）、およびエチレン・アクリル酸エステル共重合体とカルボジイミド化合物を特定量添加したポリエステルモノフィラメント（例えば、特許文献１０参照）などが提案され、種々の改善がなされてきた。
【０００８】
しかしながら、前記した各方法により耐加水分解性を改善したポリエステルモノフィラメントであっても、耐乾熱分解性の必要な用途、例えば抄紙ドライヤーの乾燥温度の高い工程における抄紙ドライヤーキャンバスの構成素材として使用しようとする場合や、紙の生産性を高める目的で乾燥温度を従来よりも高温化した抄紙ドライパートに使用される抄紙ドライヤーキャンバスおよび湿紙の接触しない一層高温に曝される耳部の構成素材として使用しようとする場合には、耐加水分解性がいまだに十分ではないばかりか、耐乾熱分解性も不十分であるという問題が残されており、高価なＰＰＳモノフィラメントの使用を余儀なくされていたのが実情である。
【特許文献１】特開昭５１−１３６９２３号公報（第１〜５頁）
【特許文献２】特開昭５０−９５５１７号公報（第１〜４頁）
【特許文献３】特公昭３８−１５２２０号公報（第１〜６頁）
【特許文献４】特開平４−２８９２２１号公報（第１〜７頁）
【特許文献５】特開昭５７−２０５５１８号公報（第１〜９頁）
【特許文献６】再公表  国際公開番号  ＷＯ ９２／０７１２６号公報（第１〜１１                   頁）
【特許文献７】特開平７−２１６６４７号公報（第１〜７頁）
【特許文献８】特開平７−２５８５２４号公報（第１〜４３頁）
【特許文献９】特開平１０−１６８６６１号公報（第１〜１１頁）
【特許文献１０】特開平１４−２０９３１号公報（第１〜７頁）
【発明の開示】
【発明が解決しようとする課題】
【０００９】
本発明は、上述した従来技術における問題点を解決するために検討した結果なされたものであり、従来のものより一層優れた耐加水分解性を有すると共に、耐乾熱分解性にも優れ、抄紙ドライヤーキャンバス、不織布の熱接着工程用ベルト織物および熱処理炉内搬送ベルト用織物などを代表とする各種工業用織物の構成素材として有用なポリエステル繊維、の提供を目的とするものである。
【課題を解決するための手段】
【００１０】
本発明の目的を達成するために本発明によれば、ポリエステル以外の成分として、エチレンと１-オクテンとの共重合体０．３〜２０重量％、モノカルボジイミド化合物０．０１〜１．５重量％、ポリカルボジイミド化合物０〜３重量％およびフェノール系抗酸化剤を０〜２重量％含有するポリエステル繊維であって、カルボキシル末端基濃度が１０当量／ポリエステル繊維１０6ｇ以下であり、前記ポリカルボジイミド化合物が、このポリカルボジイミド化合物中の未反応のカルボジイミド基（Ｄ１）と、ポリエステルのカルボキシル末端基および／またはヒドロキシル末端基とが一部反応しているカルボジイミド基（Ｄ２）との合計［（Ｄ１）＋（Ｄ２）］で１分子中に５〜１００個のカルボジイミド基を含有することを特徴とするポリエステル繊維が提供される。
【００１１】
なお本発明のポリエステル繊維においては、
前記エチレンと１-オクテンとの共重合体の、ＤＳＣ法（窒素ガス中、昇温速度１０℃／分）融点が５０℃以上、かつショアＡ硬度（ＡＳＴＭ Ｄ−２２４０に準拠）が７０以上であること、
前記モノカルボジイミド化合物が、Ｎ，Ｎ´−ジ−２，６−ジイソプロピルフェニルカルボジイミドであること、
前記ポリカルボジイミド化合物が、カルボジイミド基に対して、フェニル基のオルトの位置がイソプロピル基で置換された芳香族ポリカルボジイミド化合物であること、
前記フェノール系抗酸化剤が、テトラキス−[メチレン−３−(３’，５’−ジ−ｔ−ブチル−４−ヒドロキシフェニル)プロピオネート]メタンであること、および
繊維がモノフィラメントであること
が、いずれも好ましい条件であり、これらの条件の少なくとも一つの条件を満たすことによって、一層優れた効果の取得を期待することができる。
【００１２】
また、本発明のポリエステル繊維は、工業用織物の少なくとも一部の構成素材として使用するためのものであることを特徴とし、なかでも前記工業用織物が抄紙ドライヤーキャンバス、不織布の熱接着工程用ベルト織物および熱処理炉内搬送ベルト用織物から選ばれた少なくとも１種である場合に最良の効果を発揮する。
【発明の効果】
【００１３】
以下に説明するとおり、本発明のポリエステル繊維は、優れた耐加水分解性を有すると共に、耐乾熱分解性にも優れたものであり、抄紙ドライヤーキャンバス、不織布の熱接着工程用ベルト織物および熱処理炉内搬送ベルト用織物などを代表とする各種工業用織物の構成素材として特に好適であることから、抄紙産業などの産業上における利用価値の高いものである。
【発明を実施するための最良の形態】
【００１４】
以下、本発明について具体的に説明する。
【００１５】
本発明のポリエステル繊維におけるポリエステルは、ジカルボン酸成分と、グリコール成分とからなるものである。ジカルボン酸成分としては、例えばテレフタル酸、２，６−ナフタレンジカルボン酸、イソフタル酸、１，４−シクロヘキサンジカルボン酸などが挙げられる。また、グリコール成分としては、例えばエチレングリコール、プロピレングリコール、テトラメチレングリコール、１，４−シクロヘキサンジメタノールなどが挙げられる。これらのジカルボン酸成分とグリコール成分とを適宜組み合わせて使用することができる。また、上記のジカルボン酸成分の一部を、アジピン酸、セバシン酸、ダイマー酸、スルホン酸金属塩置換イソフタル酸などで置き換えてもよく、上記のグリコール成分の一部を、ジエチレングリコール、ネオペンチルグリコール、１，４−シクロヘキサンジオール、ポリアルキレングリコールなどで置き換えてもよい。さらに、ペンタエリスリトール、トリメチロールプロパン、トリメリット酸、トリメシン酸、硼酸などの鎖分岐剤を少量併用することもできる。なお、ポリエステルは、ポリ乳酸、ポリブチレンサクシネート・アジペート、ポリエチレンサクシネートおよびポリカプロラクトンなどの脂肪族ポリエステルをも含むものである。
【００１６】
これらの内でも、ジカルボン酸成分の９０モル％以上がテレフタル酸からなり、グリコール成分の９０モル％以上がエチレングリコールからなるポリエチレンテレフタレート（以下、ＰＥＴという）の使用が最も好適である。
【００１７】
ポリエステルには、酸化チタン、酸化ケイ素、炭酸カルシウム、チッ化ケイ素、クレー、タルク、カオリン、ジルコニウム酸、カーボンブラックなどの各種無機粒子や架橋高分子粒子、各種金属粒子などの粒子類のほか、従来公知の金属イオン封鎖剤、イオン交換剤、着色防止剤、耐光剤、包接化合物、帯電防止剤、各種着色剤、ワックス類、シリコーンオイル、各種界面活性剤、各種強化繊維類などが添加されていてもよい。
【００１８】
本発明で使用するポリエステルの極限粘度は、通常は０．５以上であればよいが、０．７以上であることが、強度に優れることからより好ましい。ここで、極限粘度とは、o-クロルフェノール溶液中２５℃で測定した粘度より求めた極限粘度であり、〔η〕で表わされる値である。
【００１９】
なお、ポリエステル繊維を構成するポリエステルは、溶融重縮合に引き続いて固相重縮合を行ったものであることが好ましい。固相重合を行うことは、ポリエステルの高分子量化と共に、カルボキシル末端基（以下、ＣＯＯＨ末端基という）濃度を低減できるためにも好適である。
【００２０】
本発明のポリエステル繊維のＣＯＯＨ末端基濃度は、１０当量（以下、ｅｑという）／ポリエステル繊維１０6ｇ以下であることから、ポリエステルのカルボキシル末端基濃度は、１０当量／ポリエステル１０6ｇ以下であることが好ましく、５ｅｑ／ポリエステル１０6ｇ以下であることがさらに好ましい。
【００２１】
ここで、ポリエステルのＣＯＯＨ末端基濃度の測定は、PohlによりANALYTICAL CHEMISTRY  第26巻、1614頁に記載された方法で測定したものである。
【００２２】
本発明のポリエステル繊維は、ポリエステル以外の成分として、エチレンと１−オクテンとの共重合体（以下、ET/OCT共重合体という）を０．３〜２０重量％含有するものである。
【００２３】
ET/OCT共重合体は、エチレンと１−オクテンとを原料に、一種のメタロセン触媒系で製造された共重合体であり、比較的均一な分子量分布を有し、可撓性、柔軟性、ゴム弾性、低永久ひずみ、耐熱性などを有する共重合体である。
【００２４】
ET/OCT共重合体は、エチレンと１−オクテンとの共重合比率によって硬度および融点の異なったものが存在し、いずれのものも使用することができるが、なかでもＤＳＣ法（窒素ガス中、昇温速度１０℃／分）で測定した融点が５０℃以上で、ＡＳＴＭ Ｄ−２２４０に準拠して測定したショアＡ硬度が５５以上である共重合体を使用する場合には、得られるポリエステル繊維の強度が良好なものとなるため好ましい。融点が６０℃以上でショアＡ硬度が７０以上であることががさらに好ましく、融点が７０℃以上でショアＡ硬度が８０以上であることが一層好ましい。
【００２５】
上記したET/OCT共重合体としては、エンゲージ（登録商標）（デュポン  ダウ  エラストマージャパン社製品）が市販されており、これを入手して使用することができる。
【００２６】
ポリエステル繊維中に含まれるET/OCT共重合体の含有量は、０．３〜２０重量％、特に１〜１０重量％の範囲が好ましく、含有量が０．３重量％未満ではポリエステル繊維の耐加水分解性が不足し、２０重量％を超えるとポリエステル繊維の強度が不足するため好ましくない。
【００２７】
ET/OCT共重合体は、ポリエステル繊維中において微細なフィブリル状に分散し、別に添加されるモノカルボジイミド化合物をその微細な分散体の内部に取り込むことで、モノカルボジイミドがポリエステルのヒドロキシル末端基と副反応して失活消費されることを抑制する作用を有するものであり、ET/OCT共重合体がポリエステル繊維中に存在することにより、ポリエステル繊維中におけるモノカルボジイミド化合物の含有量を増加せしめる作用を奏する。
【００２８】
本発明のポリエステル繊維は、さらにモノカルボジイミド化合物（以下、ＭＣＤ化合物という）０．０１〜１．５重量％を含有する。
【００２９】
本発明のポリエステルモノフィラメントが含有するＭＣＤ化合物とは、ポリエステル繊維中において、分子中に１個のカルボジイミド基（−Ｎ＝Ｃ＝Ｎ−）を含有する化合物である。
【００３０】
ＭＣＤ化合物としては、１分子中に１個のカルボジイミド基を有する化合物であればいかなるものでもよく、例えば、Ｎ，Ｎ´−ジ−ｏ−トリイルカルボジイミド、Ｎ，Ｎ´−ジフェニルカルボジイミド、Ｎ，Ｎ´−ジオクチルデシルカルボジイミド、Ｎ，Ｎ´−ジ−２，６−ジメチルフェニルカルボジイミド、Ｎ−トリイル−Ｎ´−シクロヘキシルカルボジイミド、Ｎ，Ｎ´−ジ−２，６−ジイソプロピルフェニルカルボジイミド、Ｎ，Ｎ´−ジ−２，６−ジ−tert. −ブチルフェニルカルボジイミド、Ｎ−トリイル−Ｎ´−フェニルカルボジイミド、Ｎ，Ｎ´−ジ−ｐ−ニトロフェニルカルボジイミド、Ｎ，Ｎ´−ジ−ｐ−アミノフェニルカルボジイミド、Ｎ，Ｎ´−ジ−ｐ−ヒドロキシフェニルカルボジイミド、Ｎ，Ｎ´−ジ−シクロヘキシルカルボジイミド、Ｎ，Ｎ´−ジ−ｐ−トリイルカルボジイミドなどが挙げられる。これらのＭＣＤ化合物の中から１種または２種以上の化合物を任意に選択しポリエステル繊維に含有させればよいが、ポリエステルに添加後の安定性から、芳香族骨格を有する化合物が有利な傾向にあり、中でもＮ，Ｎ´−ジ−２，６−ジイソプロピルフェニルカルボジイミド、Ｎ，Ｎ´−ジ−２，６−ジ−tert. −ブチルフェニルカルボジイミド、Ｎ，Ｎ´−ジ−２，６−ジメチルフェニルカルボジイミド、Ｎ，Ｎ´−ジ−ｏ−トリイルカルボジイミドなどが有利な傾向にあり、特にＮ，Ｎ´−ジ−２，６−ジイソプロピルフェニルカルボジイミド（以下、ＴＩＣという）が好適である。このＴＩＣは、市販品である Rhein-Chemie社製の“STABAXOL”（登録商標）またはRaschig AG社製の“Stabilizer”（登録商標）7000などを使用することができる。またＭＣＤ化合物はET/OCT共重合体に予め高濃度に含有させたマスターバッチとして用いることができる。
【００３１】
本発明のポリエステル繊維が含有するＭＣＤ化合物は、ポリエステルの加水分解を促進する触媒作用を有するポリエステル自身のＣＯＯＨ末端基を反応封鎖・不活性化する作用を有する。
【００３２】
ポリエステルのＣＯＯＨ末端基は、原料由来、重縮合起因、溶融成型時の熱や加水分解、および湿熱雰囲気中で使用中の加水分解によって発生する。
【００３３】
ポリエステルの加水分解を抑制するためには、溶融成形前のポリエステルにＭＣＤ化合物を含有させてＣＯＯＨ末端基を不活性化すると共に、成形品中にもＭＣＤ化合物を含有させることにより、湿熱雰囲気中で使用中の加水分解によって発生するＣＯＯＨ末端基を不活性化する必要がある。したがって、ポリエステル繊維の耐用期間を延長する上では繊維中にいかに多量のＭＣＤ化合物を含有させるかが重要になる。
【００３４】
したがって、ポリエステル繊維中に含まれるＭＣＤ化合物の含有量は、０．０１〜１．５重量％、特に０．０１５〜１．２重量％の範囲が好ましく、含有量が０．０１重量％未満では耐加水分解性が不足し 、１．５重量％を超えると溶融紡糸が不安定となるため好ましくない。
【００３５】
ここで、本発明にいうポリエステル繊維中のＭＣＤ化合物の含有量は次の方法で測定したものである。
（１）１００ｍｌメスフラスコに試料約２００ｍｇを秤取する、
（２）ヘキサフルオロイソプロパノール／クロロホルム（容量比１／１）２ｍｌを加えて試料を溶解させる、
（３）試料が溶解したら、クロロホルム８ｍｌを加える、
（４）アセトニトリル／クロロホルム（容量比９／１）を徐々に加えポリマを析出させながら１００ｍｌとする、
（５）試料溶液を目開き０．４５μｍのディスクフィルターで濾過し、ＨＰＬＣで定量分析する。ＨＰＬＣ分析条件は次の通り、
カラム：Ｉｎｅｒｔｓｉｌ  ＯＤＳ−２    ４．６ｍｍ×２５０ｍｍ
移動相：アセトニトリル／水（容量比９４／６）
流  量：１．５ｍｌ／ｍｉｎ．
試料量：２０μｌ
検出器：ＵＶ（２８０ｎｍ）。
【００３６】
本発明のポリエステル繊維は、さらにポリカルボジイミド化合物を０〜３重量％含有する。ただし、ポリカルボジイミド化合物は、該ポリカルボジイミド化合物中の未反応のカルボジイミド基（Ｄ１）と、ポリエステルのＣＯＯＨ末端基および／またはヒドロキシル末端基とが一部反応しているカルボジイミド基（Ｄ２）との合計[（Ｄ１）＋（Ｄ２）]で１分子中に５〜１００個のカルボジイミド基を含有するものである。
【００３７】
本発明のポリエステル繊維が含有するポリカルボジイミド化合物（以下、ＰＣＤ化合物という）としては、例えば、カルボジイミド基に結合するベンゼン環の２，６−位および／または２,４,６−位にイソプロピル基が置換した構造を繰り返し単位とする芳香族ＰＣＤ化合物、１,３,５−トリス（1-メチルエチル）−２,４−ジイソシアナトベンゼンから合成される芳香族ＰＣＤ化合物、１,３,５−トリス（1-メチルエチル）−２,４−ジイソシアナトベンゼンと２,６−ジイソプロピルベンゼンジイソシアネートとの混合体から合成される芳香族ＰＣＤ化合物、１,３,５−トリス（１−メチルエチル）−２,４−ジイソシアナトベンゼンと１,３,５−トリス（イソプロピル）−２,４−ジイソシアナトベンゼンとの混合体から合成される芳香族ＰＣＤ化合物およびポリ［１,１'−ジシクロヘキシルメタン（４,４'−ジイソシアネート）］から合成される脂環式ＰＣＤ化合物を好ましく挙げることができる。ただし、これに何ら制限されるものではない。
【００３８】
これらのＰＣＤ化合物の中では、カルボジイミド基に結合するベンゼン環の２，６位および／または２,４,６−位にイソプロピル基が置換した構造を繰り返し単位とする芳香族ＰＣＤ化合物が特に好ましい。
【００３９】
前記カルボジイミド基に結合するベンゼン環の２，６位および／または２,４,６−位にイソプロピル基が置換した構造を繰り返し単位とする芳香族ＰＣＤ化合物は、例えば平均分子量約3,000 の“STABAXOL”（登録商標）Ｐ（Rhein Chemie社製品）、平均分子量約10,000の“STABAXOL”（登録商標）Ｐ１００（Rhein Chemie社製品）および平均分子量約20,000の“STABILIZER”（登録商標）9000（Raschig社製品）が市販されており、これらを入手して使用することができる。また、前記ポリ［１,１'−ジシクロヘキシルメタン（４,４'−ジイソシアネート）］から合成される脂環式ＰＣＤ化合物は、例えば“CARBODILITE”（登録商標）HMV-8CA（日清紡績株式会社製品）が市販されており、これらを入手して使用することができる。
【００４０】
これらのＰＣＤ化合物は、予めポリエステルに練り込んだマスターバッチとしても市販されており、例えば前記した平均分子量約10,000の“STABAXOL”（登録商標）Ｐ１００を１５重量％含有するＰＥＴマスターバッチである“STABAXOL”（登録商標）KE-7646（Rhein Chemie社製品）、および前記した平均分子量約20,000の“STABILIZER”（登録商標）9000を１５重量％含有するＰＥＴマスターバッチである“STABILIZER”9500（登録商標）（Raschig社製品）などが知られている。またＰＣＤ化合物とＭＣＤ化合物とはお互いに溶解混合して使用することができる。
【００４１】
ＰＣＤ化合物の含有量は、目的の耐加水分解性レベルによって０〜３重量％の範囲で調整することができる。ＰＣＤ化合物の存在によって、ポリエステル繊維の加水分解劣化を一層抑制することができる。ただし、ＰＣＤ化合物の含有量が３重量％を越えるとポリエステルの溶融粘度が上昇しすぎたり、吐出や成形が困難になるため好ましくない。
【００４２】
本発明のポリエステル繊維は、さらにフェノール系抗酸化剤を０〜２重量％、好ましくは０．０５〜１重量％含有する。
【００４３】
本発明におけるフェノール系抗酸化剤としては、例えば２,６−ジ−t−ブチル−p−クレゾール、ブチルヒドロキシアニソール、２,６−ジ−t−ブチル−４−エチルフェノール、ステアリル−β−(３,５−ジ−t−ブチル−４−ヒドロキシフェニル)プロピオネート、２,２'−メチレンビス(４−メチル−６−t−ブチルフェノール)、２２'−メチレンビス(４−エチル−６−t−ブチルフェノール)、４,４'−チオビス(３−メチル−６−t−ブチルフェノール)、４,４'−ブチリデンビス(３−メチル−６−t−ブチルフェノール)、３,９−ビス〔1,1'-ジメチル−２−[β−(3−ｔ−ブチル−４−ヒドロキシ−５−メチルフェニル)プロピオニルオキシ〕エチル]２,４,８,１０−テトラオキサスピロ[５,５]ウンデカン、１,１,３−トリス(２−メチル−４−ヒドロキシ−５−ｔ−ブチルフェニル)ブタン、１,３,５−トリメチル−２,４,６−(３,５−ジ−ｔ−ブチル−４−ヒドロキシベンジル)ベンゼン、テトラキス−〔メチレン−３−(３'，５'−ジ−ｔ−ブチル−４−ヒドロキシフェニル)プロピオネート〕メタン、ビス[３,３'−ビス−(４'-ヒドロキシ−３'−ｔ−ブチルフェニル)ブチリックアシッド]グリコールエステル、および１,３,５−トリス(３',５'−ジ−ｔ−ブチル−４'−ヒドロキシベンジル)−Ｓ−トリアジン−２,４,６−(1Ｈ，3Ｈ，5Ｈ)トリオンなどを挙げることができる。ただし、これに何ら制限されるものではない。
【００４４】
これらのフェノール系抗酸化剤の中では、テトラキス−〔メチレン−３−(３'，５'−ジ−ｔ−ブチル−４−ヒドロキシフェニル)プロピオネート〕メタンが特に好ましい。このテトラキス−〔メチレン−３−(３'，５'−ジ−ｔ−ブチル−４−ヒドロキシフェニル)プロピオネート〕メタンは、例えば“Irganox”（登録商標）1010（チバ・スペシャリテイ・ケミカルズ社製品）が市販されており、これを入手して使用することができる。
【００４５】
フェノール系抗酸化剤を含有することにより、本発明のポリエステル繊維がさらに十分な耐乾熱分解性を有するものとなる。ただし、フェノール系抗酸化剤の含有量が２重量％を越えると耐加水分解性が低下するため好ましくない。
【００４６】
本発明のポリエステル繊維のＣＯＯＨ末端基濃度は、１０ｅｑ／ポリエステル繊維１０6ｇ以下であり、さらに好ましくは５ｅｑ／ポリエステル繊維１０6ｇ以下である。
【００４７】
本発明のポリエステル繊維の製造は、ポリエステルと、ET/OCT共重合体０．３〜２０重量％、ＭＣＤ化合物０．０１〜１．５重量％、ＰＣＤ化合物０〜３重量％およびフェノール系抗酸化剤０〜２重量％とを溶融混練した後、溶融紡糸することにより行うことができる。
【００４８】
本発明のポリエステル繊維の具体的な製造例としては、例えば、１軸もしくは２軸エクストルダに必要量のポリエステルペレットとET/OCT共重合体ペレットおよび必要に応じて所定量のＰＣＤ化合物を高濃度に含有したポリエステルマスタバッチペレットとフェノール系抗酸化剤とを計量供給し、エクストルダの入り口または、エクストルダのバレルの途中から液体状のＭＣＤ化合物を計量添加して溶融混練した後、エクストルダ先端に設けた計量ギアポンプを介して紡糸口金より押し出し、冷却・延伸・熱セットを行うなどの方法（以下、製造方法１という）、または、１軸もしくは２軸エクストルダに必要量のポリエステルペレット、ET/OCT共重合体ペレット、必要に応じて粉末状ＰＣＤ化合物およびフェノール系抗酸化剤とを計量供給し、エクストルダの入り口または、エクストルダのバレルの途中から液体状のＭＣＤ化合物を計量添加して溶融混練した後、エクストルダ先端に設けた計量ギアポンプを介して紡糸口金より押し出し、冷却・延伸・熱セットを行うなどの方法などを挙げることができる。これらの方法のうちでは、前記製造方法１が工業的に有利である。
【００４９】
これらの製造方法において、ポリエステル、ET/OCT共重合体、ＭＣＤ化合物、ＰＣＤ化合物およびフェノール系抗酸化剤とを溶融混練する時の温度は、ポリエステルの融点以上、２９５℃以下に調節することが有利であり、２７５℃〜２９０℃の範囲に調節するのがさらに有利である。また、溶融してから紡出するまでの滞留時間は７分以下が有利であり、５分以下がさらに有利である。溶融混練温度と溶融してから紡出するまでの滞留時間とを上記の範囲に調節することにより、耐加水分解性と耐乾熱分解性に優れた本発明のポリエステル繊維を好ましく製造することができる。
【００５０】
本発明のポリエステル繊維単糸の繊維軸方向に垂直な断面の形状（以下、断面形状もしくは断面という）は、円、中空、扁平、正方形、Ｔ形、Ｙ形、半月状、三角形、５角以上の多角形、多葉状、ドッグボーン状、繭型などいかなる断面形状を有するものでもよい。
【００５１】
本発明のポリエステル繊維の形態は、マルチフィラメント、モノフィラメント、短繊維、綿状および不織布など任意であるが、本発明のポリエステル繊維が抄紙ドライヤーキャンバス、不織布の熱接着工程用ベルト織物および熱処理炉内搬送ベルト用織物を代表とする各種工業用織物の構成素材である場合には、モノフィラメントであることが特に好ましい。ここでいうモノフィラメントは、１本の単糸からなる連続糸である。
【００５２】
本発明のモノフィラメントを工業用織物の構成素材として用いる場合には、モノフィラメントの断面形状が円もしくは扁平の形状であることが好ましい。特に、モノフィラメントを抄紙ドライヤーキャンバスの経糸として用いる場合には、防汚性を有効に発現させることとと、抄紙ドライヤーキャンバスの平坦性という観点から、モノフィラメントの断面形状が扁平なものが好ましく用いられる。ここで扁平とは、楕円、正方形もしくは長方形のことであるが、数学的に定義される正確な楕円、正方形もしくは長方形以外に、概ね楕円、正方形もしくは長方形に類似した形状、例えば正方形および長方形の角を丸くした形状を含むものである。また、楕円の場合は、楕円の中心で直角に交わる長軸の長さ（ＬＤ）と短軸の長さ（ＳＤ）とが式１．０≦ＬＤ／ＳＤ≦１０を満足する関係にあることが好ましく、正方形もしくは長方形の場合にも、長方形の長辺の長さ（ＬＤ）と短辺の長さ（ＳＤ）とが式１．０≦ＬＤ／ＳＤ≦１０を満足する関係にあることが好ましい。
【００５３】
モノフィラメント断面の重心を通る線分の長さは、用途によって適宜選択することができるが、０．０５〜２．５ｍｍの範囲が好ましい。また、糸の必要強度は用途により異なるが、概ね２ｃＮ／ｄｔｅｘ以上であることが好ましい。
【００５４】
かくして得られる本発明のポリエステル繊維は、従来のものより耐加水分解性に優れ、かつ十分な耐乾熱分解性を有するものであり、工業用織物の少なくとも一部の構成素材として好適である。
【００５５】
本発明における工業用織物とは、例えば抄紙ワイヤー（紙漉き用の網）、抄紙ドライヤーキャンバス、不織布の熱接着工程用ベルト織物、熱処理炉内搬送ベルト用織物、タイヤコード用簾織物もしくは各種フィルター織物のことである。
【００５６】
ここで、抄紙ワイヤーとは、平織、二重織および三重織など様々な織物として、紙の漉き上げ工程で使用される織物のことで長網あるいは丸網などとして用いられるものである。抄紙ドライヤーキャンバスとは、平織り、二重織および三重織など様々な織物（相前後する緯糸と緯糸とがスパイラル状の経糸用モノフィラメントによって織継がれたスパイラル状織物を含む）として、抄紙機のドライヤー内で紙を乾燥させるために使用される織物のことである。不織布の熱接着工程用ベルト織物とは、不織布を構成する低融点のポリエチレンのような熱接着性繊維を融着させるために不織布を炉中に通過させるための織物であり、平織り、二重織、などの織物である。熱処理炉内搬送ベルト用織物とは、各種半製品の乾燥、熱硬化、殺菌、加熱調理などのために、高温ゾーン内において半製品を搬送する織物のことである。タイヤコード用簾織物とは、自動車タイヤなどの補強剤としてゴム中に埋め込まれる簾状の織物のことであり、各種フィルターとは、高温の液体、気体、粉体等をろ過する織物のことである。
【００５７】
本発明のポリエステル繊維は、これらの中でも高度な耐加水分解性と高度な耐乾熱分解性が要求される抄紙ドライヤーキャンバス、不織布の熱接着工程用ベルト織物および熱処理炉内搬送ベルト用織物から選ばれた工業用織物の少なくとも一部の構成素材として特に好適である。
【実施例】
【００５８】
以下、本発明のポリエステル繊維の好ましい形態であるポリエステルモノフィラメントの実施例を挙げて本発明を詳細に説明する。
【００５９】
なお、以下の実施例における特性値は各実施例の中で特に記さない限り、次に示す方法によって測定したものである。
【００６０】
１．モノフィラメントの引張試験
ＪＩＳ  Ｌ１０１３−１９９２に準拠して行なった。
（１）サンプルつかみ間隔  ２５ｃｍ
（２）引張速度  ３０ｃｍ／ｍｉｎ．
（３）試験温度  ２０℃
【００６１】
２．モノフィラメントの耐加水分解性
モノフィラメントを１００リットルのオートクレーブに入れ、１２１℃飽和  水蒸気中で１４日間、１６日間、１８日間処理した後、処理後のモノフィラメントの強力を上記のモノフィラメントの引張試験により求め、処理前のモノフィラメントの強力と比較した強力保持率を耐加水分解性の尺度とした（以下、蒸熱処理後の強力保持率という）。蒸熱処理後の強力保持率が高いほど耐加水分解性が優れることを表す。
【００６２】
３．モノフィラメントの耐乾熱分解性
モノフィラメントを熱風循環式耐熱性試験機に入れ、１８０℃加熱空気中で１５日間、１８日間、２０日間処理した後、処理後のモノフィラメントの強力を上記のモノフィラメントの引張試験により求め、処理前のモノフィラメントの強力と比較した強力保持率を耐乾熱分解性の尺度とした（以下、乾熱処理後の強力保持率という）。乾熱処理後の強力保持率が高いほど耐乾熱分解性が優れることを表す。
【００６３】
〔実施例１〜１２，比較例１〕
原料として、公知の溶融重縮合と固相重縮合とによって製造した極限粘度０．９４、末端カルボキシル基濃度１５ｅｑ／１０6ｇのポリエチレンテレフタレート乾燥チップ（以下、ＰＥＴチップという）、ET/OCT共重合体の１種であり融点５０℃、ショアＡ硬度６０のエンゲージ（登録商標）（以下“Ｅｎｇ”という）（デュポン  ダウ  エラストマージャパン（株）製品）ＥＮＲ８１３７（ブロッキング防止剤としてペレット表面にタルク１重量％以下含有）、同じくET/OCT共重合体の１種であり融点６０℃、ショアＡ硬度７５の“Ｅｎｇ”８２００および同じくET/OCT共重合体の１種であり融点９８℃、ショアＡ硬度９４の“Ｅｎｇ”８４４０、ＭＣＤ化合物としてＴＩＣ（“STABAXOL”（登録商標）Ｉ（Rhein Chemie社製品））、カルボジイミド基に結合するベンゼン環の２,６−位および／または２,４,６−位にイソプロピル基が置換した構造を繰り返し単位とする芳香族ＰＣＤ化合物を１５重量％含有するＰＥＴマスターバッチ（以下、ＰＣＤ−ＭＢという）である“STABAXOL”（登録商標）ＫＥ７６４６（Rhein Chemie社製品）およびフェノール系抗酸化剤の一種であるテトラキス−〔メチレン−３−(３'，５'−ジ−ｔ−ブチル−４−ヒドロキシフェニル)プロピオネート〕メタン（“Irganox”（登録商標）1010（チバ・スペシャリテイ・ケミカルズ社製品））（以下、ＩＲ１０１０という）を用意した。
【００６４】
前記のＰＥＴチップ、ET/OCT共重合体類、ＫＥ７６４６およびＩＲ１０１０を表１に示した量比で計量しながら、１軸エクストルダーのホッパーおよびホッパー下部のポリマ配管を経由して１軸エクストルダーに連続供給した。同時にホッパー下部のポリマ配管中の上記チップに液体ＴＩＣを表１に示した量比で計量しながら連続供給した。１軸エクストルダー内で約２８２℃で３分間溶融混練した溶融ポリマを＜ギアポンプを経て紡糸パック内の濾過層を通して円形断面糸用紡糸口金より紡出した。紡出モノフィラメントを７０℃の湯浴で冷却後、常法に従い合計５．０倍に延伸および熱セットを行ない、直径０．４５ｍｍの断面形状が円形のモノフィラメントを得た。
【００６５】
得られたモノフィラメントの組成および特性を表１に示す。
【００６６】
実施例１〜１２および比較例１の結果から、ET/OCT共重合体類とＭＣＤ化合物とを含有する本発明のポリエステル繊維であるポリエステルモノフィラメント(実施例１０〜１２)は、耐加水分解性に優れたものであることがわかる。また、ET/OCT共重合体類とＭＣＤ化合物に加えて、ＰＣＤ化合物を含有する本発明のポリエステルモノフィラメント(実施例４〜６)は、耐加水分解性が一層良好なことがわかる。さらに、ET/OCT共重合体類とＭＣＤ化合物に加えてフェノール系抗酸化剤を含有する本発明のポリエステルモノフィラメント(実施例７〜９)は、耐加水分解性と耐乾熱分解性に優れたものであることがわかる。さらにまた、ET/OCT共重合体類、ＭＣＤ化合物、ＰＣＤ化合物およびフェノール系抗酸化剤を含有する本発明のポリエステルモノフィラメント(実施例１〜３)は、優れた耐加水分解性と十分な耐乾熱分解性を兼ね備えているものであり、高温高湿雰囲気下で長期間使用される抄紙ドライヤーキャンバスなどの抄紙機に装着される織物類、不織布の熱接着工程用ベルト織物、および熱処理炉内搬送ベルト用織物を代表とする各種工業用織物の少なくとも一部の構成素材用として有用なものであることがわかる。
【００６７】
【表１】
2005273024.tif 000002
【産業上の利用可能性】
【００６８】
本発明のポリエステル繊維は、優れた耐加水分解性と十分な耐乾熱分解性を有するものであることから、抄紙ドライヤーキャンバスなどの抄紙機に装着される織物類、不織布の熱接着工程用ベルト織物、および熱処理炉内搬送ベルト用織物を代表とする各種工業用織物の少なくとも一部の構成素材用として有用であり、従来より長期間の使用が可能となり産業用の利用価値の高いものとなる。